(57)【要約】  バインダ樹脂として（メタ）アクリル樹脂を含む、導電性ペーストの、セラミックグリーンシートに対する密着性を向上させる。  たとえば、積層セラミックコンデンサ（１）の内部電極（３，４）を形成するために用いられる、導電性ペーストであって、バインダ樹脂としての（メタ）アクリル樹脂、有機溶剤、および金属粉末を含む。（メタ）アクリル樹脂は、ガラス転移点Ｔｇが−６０℃〜１２０℃の範囲にあり、分子中のヒドロキシ基が０．０１重量％〜５重量％の範囲にあり、酸価が１ｍｇＫＯＨ／ｇ〜５０ｍｇＫＯＨ／ｇの範囲にあり、重量平均分子量が１００００Ｍｗ〜３５００００Ｍｗの範囲にある。
2013187183.tif 000002
【特許請求の範囲】
【請求項１】
バインダ樹脂としての（メタ）アクリル樹脂、有機溶剤、および金属粉末を含む、導電性ペーストであって、
前記（メタ）アクリル樹脂は、ガラス転移点Ｔｇが−６０℃〜１２０℃の範囲にあり、分子中のヒドロキシ基が０．０１重量％〜５重量％の範囲にあり、酸価が１ｍｇＫＯＨ／ｇ〜５０ｍｇＫＯＨ／ｇの範囲にあり、重量平均分子量が１００００Ｍｗ〜３５００００Ｍｗの範囲にある、
導電性ペースト。
【請求項２】
前記（メタ）アクリル樹脂を得るために重合される（メタ）アクリル樹脂単量体は、炭素量３〜３０の（メタ）アクリル酸アルキルエステル単量体を含み、前記（メタ）アクリル酸アルキルエステル単量体として、（メタ）アクリル酸メチル、（メタ）アクリル酸エチル、（メタ）アクリル酸プロピル、（メタ）アクリル酸ｎ−ブチル、（メタ）アクリル酸tert−ブチル、（メタ）アクリル酸iso−ブチル、（メタ）アクリル酸ｎ−ヘキシル、（メタ）アクリル酸２−エチルヘキシル、（メタ）アクリル酸iso−デシル、（メタ）アクリル酸トリデシル、およびスチレンのうちの少なくとも１種が用いられる、請求項１に記載の導電性ペースト。
【請求項３】
前記（メタ）アクリル樹脂に酸価を付与するため、アクリル酸、メタクリル酸、コハク酸、マレイン酸、およびイタコン酸のうち少なくとも１種に含まれるカルボキシル基が用いられる、請求項１または２に記載の導電性ペースト。
【請求項４】
前記（メタ）アクリル樹脂を得るために重合される（メタ）アクリル樹脂単量体は、ヒドロキシ基を有する（メタ）アクリル樹脂単量体を含み、前記ヒドロキシ基を有する（メタ）アクリル樹脂単量体は、２−ヒドロキシメチル（メタ）アクリレート、２−ヒドロキシエチル（メタ）アクリレート、２−ヒドロキシプロピル（メタ）アクリレート、および２−ヒドロキシブチル（メタ）アクリレートのうちの少なくとも１種である、請求項１ないし３のいずれかに記載の導電性ペースト。
【請求項５】
前記金属粉末の平均粒径は、１０ｎｍ〜１０００ｎｍの範囲にあり、前記金属粉末の含有量は、５体積％〜２０体積％の範囲にあり、前記（メタ）アクリル樹脂の含有量は０．５重量％〜３０重量％の範囲にある、請求項１ないし４のいずれかに記載の導電性ペースト。
【請求項６】
前記金属粉末を構成する金属成分は、Ａｌ、Ａｇ、Ｃｕ、Ｎｉ、Ｐｄ、Ｃｒ、Ｆｅ、およびＣｏのうちの少なくとも１種、またはこれら少なくとも１種を含む合金を含む、請求項１ないし５のいずれかに記載の導電性ペースト。
【請求項７】
前記（メタ）アクリル樹脂と前記有機溶剤との溶解パラメータの差が、０〜１０（Ｊ／ｃｍ３）1/2の範囲にある、請求項１ないし６のいずれかに記載の導電性ペースト。
【請求項８】
積層された複数のセラミック層と前記セラミック層間に配置された内部電極とを含む積層体を備え、前記内部電極が請求項１ないし７のいずれかに記載の導電性ペーストの焼結体からなる、積層セラミック電子部品。
【請求項９】
請求項１ないし７のいずれかに記載の導電性ペーストを用意する工程と、
セラミックグリーンシートを準備する工程と、
前記セラミックグリーンシート上に前記導電性ペーストを印刷する工程と、
前記セラミックグリーンシートを積層して、未焼成の積層体を作製する工程と、
前記未焼成の積層体を焼成する工程と
を備え、
前記（メタ）アクリル樹脂と前記セラミックグリーンシートに含まれる樹脂との溶解パラメータの差が、０〜２０（Ｊ／ｃｍ３）1/2の範囲にある、
積層セラミック電子部品の製造方法。
【発明の詳細な説明】
【技術分野】
【０００１】
この発明は、導電性ペーストに関するもので、特に、アクリルまたはメタクリル（以下、「（メタ）アクリル」という。）樹脂を含む導電性ペーストに関するものである。また、この発明は、この導電性ペーストを用いて構成される積層セラミック電子部品およびその製造方法にも向けられる。
【背景技術】
【０００２】
この発明にとって興味ある技術として、特開２００５−１５６５４号公報（特許文献１）には、熱分解性およびセラミックリーンシートとの接着性に優れる導電性ペースト用のバインダ樹脂、ならびに、糸引きや目詰まりを生じない、印刷性に優れた導電性ペーストが記載されている。より具体的には、（メタ）アクリル酸エステル類を主成分とする重合性モノマーを、ポリビニルアセタール樹脂が分散されてなる水性媒体に添加して、当該ポリビニルアセタール樹脂中に浸透させた後、重合させることにより得られる、ポリビニルアセタール・（メタ）アクリル酸エステル複合樹脂を含有する導電性ペースト用バインダ樹脂、ならびに、上記導電性ペースト用バインダ樹脂および金属材料を含む導電性ペーストが記載されている。【０００３】
他方、特開２００６−２１０２５６号公報（特許文献２）には、接着性に優れ、デラミネーションの発生を防止することができ、かつ、塗工性、スクリーン印刷性に優れる塗工ペースト用ビヒクルおよびそれを含む塗工ペーストが記載されている。より具体的には、特定の一般式で表される構造単位からなる変性ポリビニルアセタール樹脂および有機溶剤を含有し、変性ポリビニルアセタール樹脂が、フロー軟化点が１００〜１５０℃である塗工ペースト用ビヒクルおよびそれを含む塗工ペーストが記載されている。【０００４】
しかしながら、上記特許文献１および２のいずれに記載のペーストであっても、（メタ）アクリル酸モノマーとポリビニルアセタールとの複合樹脂、または、変性ポリビニルアセタール樹脂を含有するので、Ｔｇ（ガラス転移点）を比較的低い側に制御できるアクリル樹脂単体の場合より密着性が低い。また、特許文献１に記載の樹脂は、セラミックグリーンシート等に含有されるポリビニルブチラールを膨潤または溶解しやすい溶剤にのみ溶解可能であるため、セラミックグリーンシートにダメージを与えやすい。
【先行技術文献】
【特許文献】
【０００５】
【特許文献１】特開２００５−１５６５４号公報
【特許文献２】特開２００６−２１０２５６号公報
【発明の概要】
【発明が解決しようとする課題】
【０００６】
そこで、この発明の目的は、セラミックグリーンシートとの良好な密着性を確保することができる、導電性ペーストを提供しようとすることである。【０００７】
この発明の他の目的は、上述した導電性ペーストを用いて構成される積層セラミック電子部品を提供しようとすることである。【０００８】
この発明のさらに他の目的は、セラミックグリーンシートにダメージを与えにくい、積層セラミック電子部品の製造方法を提供しようとすることである。
【課題を解決するための手段】
【０００９】
この発明は、まず、導電性ペーストに向けられる。この発明に係る導電性ペーストは、バインダ樹脂としての（メタ）アクリル樹脂、有機溶剤、および金属粉末を含み、（メタ）アクリル樹脂は、ガラス転移点Ｔｇが−６０℃〜１２０℃の範囲にあり、分子中のヒドロキシ基が０．０１重量％〜５重量％の範囲にあり、酸価が１ｍｇＫＯＨ／ｇ〜５０ｍｇＫＯＨ／ｇの範囲にあり、重量平均分子量が１００００Ｍｗ〜３５００００Ｍｗの範囲にあることを特徴としている。【００１０】
上記（メタ）アクリル樹脂を得るために重合される（メタ）アクリル樹脂単量体は、好ましくは、炭素量３〜３０の（メタ）アクリル酸アルキルエステル単量体を含む。また、この（メタ）アクリル酸アルキルエステル単量体として、（メタ）アクリル酸メチル、（メタ）アクリル酸エチル、（メタ）アクリル酸プロピル、（メタ）アクリル酸ｎ−ブチル、（メタ）アクリル酸tert−ブチル、（メタ）アクリル酸iso−ブチル、（メタ）アクリル酸ｎ−ヘキシル、（メタ）アクリル酸２−エチルヘキシル、（メタ）アクリル酸iso−デシル、（メタ）アクリル酸トリデシル、およびスチレンのうちの少なくとも１種が用いられることが好ましい。【００１１】
また、好ましくは、（メタ）アクリル樹脂に酸価を付与するため、アクリル酸、メタクリル酸、コハク酸、マレイン酸、およびイタコン酸のうち少なくとも１種に含まれるカルボキシル基が用いられる。【００１２】
また、好ましくは、（メタ）アクリル樹脂を得るために重合される（メタ）アクリル樹脂単量体は、ヒドロキシ基を有する（メタ）アクリル樹脂単量体を含む。このヒドロキシ基を有する（メタ）アクリル樹脂単量体は、好ましくは、２−ヒドロキシメチル（メタ）アクリレート、２−ヒドロキシエチル（メタ）アクリレート、２−ヒドロキシプロピル（メタ）アクリレート、および２−ヒドロキシブチル（メタ）アクリレートのうちの少なくとも１種である。【００１３】
金属粉末の平均粒径は、１０ｎｍ〜１０００ｎｍの範囲にあり、金属粉末の含有量は、５体積％〜２０体積％の範囲にあり、（メタ）アクリル樹脂の含有量は０．５重量％〜３０重量％の範囲にあることが好ましい。【００１４】
金属粉末を構成する金属成分は、Ａｌ、Ａｇ、Ｃｕ、Ｎｉ、Ｐｄ、Ｃｒ、Ｆｅ、およびＣｏのうちの少なくとも１種、またはこれら少なくとも１種を含む合金を含むことが好ましい。【００１５】
この発明に係る導電性ペーストにおいて、（メタ）アクリル樹脂と有機溶剤との溶解パラメータの差は、０〜１０（Ｊ／ｃｍ３）1/2の範囲にあることが好ましい。【００１６】
この発明は、また、積層された複数のセラミック層とセラミック層間に配置された内部電極とを含む積層体を備える、積層セラミック電子部品にも向けられる。この発明に係る積層セラミック電子部品は、上記内部電極が上述したこの発明に係る導電性ペーストの焼結体からなることを特徴としている。【００１７】
この発明は、さらに、積層セラミック電子部品の製造方法にも向けられる。この発明に係る積層セラミック電子部品の製造方法は、上述したこの発明に係る導電性ペーストを用意する工程と、セラミックグリーンシートを準備する工程と、セラミックグリーンシート上に導電性ペーストを印刷する工程と、セラミックグリーンシートを積層して、未焼成の積層体を作製する工程と、未焼成の積層体を焼成する工程とを備え、（メタ）アクリル樹脂とセラミックグリーンシートに含まれる樹脂との溶解パラメータの差が、０〜２０（Ｊ／ｃｍ３）1/2の範囲にあることを特徴としている。
【発明の効果】
【００１８】
この発明に係る導電性ペーストによれば、そこに含まれる（メタ）アクリル樹脂について、ガラス転移点Ｔｇが−６０℃〜１２０℃の範囲にあり、分子中のヒドロキシ基が０．０１重量％〜５重量％の範囲にあり、酸価が１ｍｇＫＯＨ／ｇ〜５０ｍｇＫＯＨ／ｇの範囲にあり、重量平均分子量が１００００Ｍｗ〜３５００００Ｍｗの範囲にある、という条件を満たすので、当該導電性ペーストからなる塗膜の表面を平滑にすることができ、よって、導電性ペースト膜を形成した複数のセラミックグリーンシートを積層する際、導電性ペースト膜とセラミックグリーンシートとの接触面積を増加させ、その結果、密着性を向上させることができる。したがって、比較的低圧力で圧着工程を実施することができ、積層ずれや構造欠陥発生を抑制することができる。【００１９】
また、この発明に係る導電性ペーストによれば、（メタ）アクリル樹脂の分子中のヒドロキシ基が０．０１重量％〜５重量％の範囲にあるので、溶解パラメータ（ＳＰ値）を広い範囲で制御することができる。その結果、有機溶剤として、セラミックグリーンシート中の樹脂を溶解させない溶剤系のものを選択できるようになる。【００２０】
この発明に係る積層セラミック電子部品の製造方法によれば、導電性ペーストに含まれる（メタ）アクリル樹脂とセラミックグリーンシートに含まれる樹脂との溶解パラメータの差が、０〜２０（Ｊ／ｃｍ３）1/2の範囲にあるので、導電性ペーストに含まれる有機溶剤がセラミックグリーンシートに含まれるバインダ樹脂を溶解してしまう不都合を回避することができる。したがって、得られた積層体において、積層ずれや構造欠陥発生を抑制することができる。
【図面の簡単な説明】
【００２１】
【図１】この発明に係る導電性ペーストを用いて構成される、積層セラミック電子部品の一例である積層セラミックコンデンサ１を示す断面図である。
【図２】実験例において評価した積層ずれ率を説明するための図である。
【発明を実施するための形態】
【００２２】
図１に示すように、積層セラミックコンデンサ１は、誘電体セラミックからなる積層された複数のセラミック層２と、セラミック層２間に配置された第１および第２の内部電極３および４とからなる積層構造を有する、積層体５を備えている。積層体５の各端部には、第１および第２の外部電極６および７がそれぞれ形成されている。第１および第２の外部電極６および７は、それぞれ、第１および第２の内部電極３および４と電気的に接続されている。第１の外部電極６に接続される第１の内部電極３と第２の外部電極７に接続される第２の内部電極４とは、積層方向において交互に配置されている。
【００２３】
上述した内部電極３および４を形成するため、この発明に係る導電性ペーストが用いられる。
【００２４】
この発明に係る導電性ペーストは、前述したように、（メタ）アクリル樹脂、有機溶剤、および金属粉末を含み、（メタ）アクリル樹脂は、ガラス転移点Ｔｇが−６０℃〜１２０℃の範囲にあり、分子中のヒドロキシ基が０．０１重量％〜５重量％の範囲にあり、酸価が１ｍｇＫＯＨ／ｇ〜５０ｍｇＫＯＨ／ｇの範囲にあり、重量平均分子量が１００００Ｍｗ〜３５００００Ｍｗの範囲にあることを特徴としている。
【００２５】
上記（メタ）アクリル樹脂を得るために重合される（メタ）アクリル樹脂単量体として、たとえば、炭素量３〜３０の（メタ）アクリル酸アルキルエステル単量体が用いられる。この（メタ）アクリル酸アルキルエステル単量体として、より具体的には、（メタ）アクリル酸メチル、（メタ）アクリル酸エチル、（メタ）アクリル酸プロピル、（メタ）アクリル酸ｎ−ブチル、（メタ）アクリル酸tert−ブチル、（メタ）アクリル酸iso−ブチル、（メタ）アクリル酸ｎ−ヘキシル、（メタ）アクリル酸２−エチルヘキシル、（メタ）アクリル酸iso−デシル、（メタ）アクリル酸トリデシル、およびスチレンのうちの少なくとも１種が用いられる。
【００２６】
また、（メタ）アクリル樹脂に酸価を付与するため、たとえば、アクリル酸、メタクリル酸、コハク酸、マレイン酸、およびイタコン酸のうち少なくとも１種に含まれるカルボキシル基が用いられる。
【００２７】
また、（メタ）アクリル樹脂を得るために重合される（メタ）アクリル樹脂単量体として、たとえば、ヒドロキシ基を有する（メタ）アクリル樹脂単量体が用いられる。このヒドロキシ基を有する（メタ）アクリル樹脂単量体は、好ましくは、２−ヒドロキシメチル（メタ）アクリレート、２−ヒドロキシエチル（メタ）アクリレート、２−ヒドロキシプロピル（メタ）アクリレート、および２−ヒドロキシブチル（メタ）アクリレートのうちの少なくとも１種である。
【００２８】
好ましくは、金属粉末の平均粒径は、１０ｎｍ〜１０００ｎｍの範囲にある。また、金属粉末の含有量は、５体積％〜２０体積％の範囲にあり、（メタ）アクリル樹脂の含有量は０．５重量％〜３０重量％の範囲にあることが好ましい。
【００２９】
金属粉末を構成する金属成分は、Ａｌ、Ａｇ、Ｃｕ、Ｎｉ、Ｐｄ、Ｃｒ、Ｆｅ、およびＣｏのうちの少なくとも１種、またはこれら少なくとも１種を含む合金を含むことが好ましい。
【００３０】
この発明に係る導電性ペーストにおいて、（メタ）アクリル樹脂と有機溶剤との溶解パラメータの差は、０〜１０（Ｊ／ｃｍ３）1/2の範囲にあることが好ましい。
【００３１】
上記有機溶剤としては、好ましくは、アルコール系（ｎ−オクタノール、ｎ−デカノール、ｎ−ドデカノール、α−テルピオネール、ジヒドロターピネオール）、エーテル系（ジエチルエーテル、ジプロピルエーテル、ジイソプロピルエーテル、アニソール、フェネトール、ベンジルエチルエーテル、ジフェニルエーテル、ジベンジルエーテル、テトラヒドロフラン、エチレングリコールジメチルエーテル、エチレングリコールジエチルエーテル、アセタール）、ケトン系（メチルプロピルケトン、メチルブチルケトン、メチルペンチルケトン、ジエチルケトン、メチルイソブチルケトン、ジイソブチルケトン、イソホロン、シクロヘキサノン、メチルシクロヘキサノン、アセトフェノン、ショウノウ）、エステル系（酢酸ｎ−プロピル、酢酸ブチル、酢酸ヘキシル、酢酸ヘプチル、酢酸オクチル、酢酸ドデシル、酢酸イソプロピル、酢酸イソブチル、酢酸２−エチルヘキシル、酢酸シクロヘキシル、酢酸ベンジル、プロピオン酸エチル、プロピオン酸ブチル、酪酸ブチル、ステアリン酸ブチル、安息香酸ブチル、安息香酸ベンジル、ジヒドロターピネオールアセテート）からなる群から選ばれる少なくとも１種が用いられる。
【００３２】
次に、上記積層セラミックコンデンサ１の製造方法の一例を説明する。
【００３３】
まず、上述した導電性ペーストおよびセラミックグリーンシートが準備される。導電性ペーストは、焼成後に焼結体となって、内部電極３および２４を構成するものである。
【００３４】
セラミックグリーンシートは、焼成後にセラミック層２を構成するものであり、セラミック粉末、溶剤および有機バインダ樹脂を含むスラリーをシート状に成形したものである。セラミック粉末としては、チタン酸バリウム系、ジルコン酸カルシウム系、チタン酸ジルコン酸カルシウム系のものなどを用いることができる。
【００３５】
溶剤としては、トルエンなどの炭化水素系溶剤や、アルコール系溶剤を用いることができる。
【００３６】
有機バインダ樹脂としては、ブチラール系樹脂、アルキッド樹脂、およびセルロース系樹脂のうち少なくとも１種の樹脂を用いることができる。ここで、前述した導電性ペーストに含まれる（メタ）アクリル樹脂とセラミックグリーンシートに含まれるバインダ樹脂との溶解パラメータの差は、０〜２０（Ｊ／ｃｍ３）1/2の範囲にあるようにされることが好ましい。導電性ペーストに含まれる有機溶剤がセラミックグリーンシートに含まれるバインダ樹脂を溶解してしまう不都合を回避するためである。
【００３７】
次に、スクリーン印刷などの印刷により、セラミックグリーンシート上に内部電極３および４となるべき導電性ペースト膜が形成される。
【００３８】
次に、複数のセラミックグリーンシートを積層、圧着し、所定のサイズにカットして、未焼成の積層体が作製される。
【００３９】
次に、未焼成の積層体が焼成され、それによって、図１に示した積層体５が得られる。
【００４０】
次に、積層体５の両端部に外部電極用導電性ペーストを塗布し、焼き付けることにより、外部電極６および７が形成される。外部電極用導電性ペーストは、金属粉末、有機バインダ樹脂および溶剤を含有する。金属粉末としては、銀やパラジウムなどを用いることができる。有機バインダ樹脂としては、アクリル樹脂などを用いることができる。溶剤としては、ターピネオールなどを用いることができる。
【００４１】
［実験例］
以下に、この発明による効果を確認するために実施した実験例について説明する。
【００４２】
（１）（メタ）アクリル樹脂の作製
導電性ペースト中のバインダ樹脂としての（メタ）アクリル樹脂を以下のように作製した。
【００４３】
９５℃に加温したターピネオール中で、メタクリル酸エチル、メタクリル酸２−ヒドロキシエチル、およびメタクリル酸を所定の比率で共重合させ、表１および表２に示した「Ｔｇ」、「酸価」、「ヒドロキシ基量」および「重量平均分子量」を有する（メタ）アクリル樹脂を作製した。
【００４４】
一例として、試料１について、より具体的に説明すると、９５℃に加温したターピネオール中で、メタクリル酸エチル、メタクリル酸２−ヒドロキシエチル、およびメタクリル酸を９０モル：２モル：８モルの比率で共重合させることによって、表１に示すように、「Ｔｇ」が−６０℃、「酸価」が１０ｍｇＫＯＨ／ｇ、「ヒドロキシ基量」が１重量％、および「重量平均分子量」が１０×１０４Ｍｗの試料１に係るメタクリル樹脂を作製した。
【００４５】
なお、上記「Ｔｇ」は、以下の方法で測定した。すなわち、ＤＳＣ(ＤＳＣ２９２０  ＴＡインスツルメント製)を用い、温度プロファイル：−１２０℃→２００℃（２０℃／min）／測定雰囲気：Ｎ２（３０ｍｌ／min）、測定試料量：２０ｍｇとし、温度プロファイルについては同一サンプルにて上記プロファイルを２回繰り返し、２回目の温度に対するヒートフロー（Ｗ／ｇ）のグラフの変曲点から「Ｔｇ」を算出した。
【００４６】
「酸価」については、０．０１〜1モル／ｄｍ３のエタノール系混合液を、０．０１〜1モル／ｄｍ３のエタノール系溶液で中和していき、微紅色になった時点を中和の終点とし、
酸価＝（５．６１１×Ａ×Ｆ）／Ｓ
の式により求めたものである。
【００４７】
ただし、
・Ａ：０．１モル／ｄｍ３エタノール系溶液使用量（ｍｌ）、
・Ｆ：０．１モル／ｄｍ３エタノール系溶液のファクタ、
・Ｓ：試料採取量（ｇ）。
【００４８】
「重量平均分子量」については、標準液としてスチレンまたはＭＭＡを用いて検量線を作成し、ＧＰＣを用いて測定して求めたものである。
【００４９】
（２）金属粉末等の準備
表１および表２の「金属粉末種」の欄に示す金属からなり、かつ「粒径」の欄に示す平均粒径を有する金属粉末を用意した。「粒径」は、ＦＥ−ＳＥＭによる２０ｋ倍の写真を画像解析して測長した粒径から求めたものである。
【００５０】
他方、ＦＥ−ＳＥＭによる２０ｋ倍の写真を画像解析して測長することによって求めた平均粒径が２０ｎｍのチタン酸バリウム系のセラミック粉末を用意した。
【００５１】
（３）導電性ペーストの作製
次に、上記金属粉末に、上記チタン酸バリウム系のセラミック粉末を加え、さらに、上記（メタ）アクリル樹脂と有機溶剤とを加え、３本ロールミルにより分散混合処理を行なうことにより、導電性ペーストを作製した。
【００５２】
この導電性ペーストにおいて、（メタ）アクリル樹脂については、表１および表２の「（メタ）アクリル樹脂含有量」の欄に示す含有量となるように含有させ、金属粉末については、表１および表２の「金属粉末含有量」の欄に示す含有量となるように含有させた。セラミック粉末については、金属粉末の１０重量％となるように添加した。有機溶剤については、（メタ）アクリル樹脂重量の５倍の重量分添加した。
【００５３】
一例として、試料１について、より具体的に説明すると、平均粒径２００ｎｍのＮｉ粉末に対し、粒径２０ｎｍのチタン酸バリウム系のセラミック粉末を１０重量％加え、さらに、Ｎｉ粉末５０重量％に対して、（メタ）アクリル樹脂を４０重量％、有機溶剤としてのテルピネオールを１０重量％、それぞれ加えて、３本ロールミルにより分散混合処理を行なうことによって、試料１に係る導電性ペーストを得た。
【００５４】
なお、表１および表２の「溶剤−（メタ）アクリル樹脂間ＳＰ値差」の欄には、導電性ペースト中の有機溶剤と（メタ）アクリル樹脂との間での溶解パラメータ（ＳＰ値）の差が示されている。上記試料１に加え、試料２〜３１および３３、ならびに試料５１〜６５については、すべて、表１および表２の「溶剤−（メタ）アクリル樹脂間ＳＰ値差」が３（Ｊ／ｃｍ３）1/2であるので、試料２〜３１および３３、ならびに試料５１〜６５でも、試料１の場合と同様、有機溶剤として、テルピネオールを用いた。他方、「溶剤−（メタ）アクリル樹脂間ＳＰ値差」が３（Ｊ／ｃｍ３）1/2以外の試料３２、試料３４および試料６６においては、それぞれ、有機溶剤として、エステル系溶剤、ケトン系溶剤およびエーテル系溶剤を用いた。
【００５５】
なお、「溶剤−（メタ）アクリル樹脂間ＳＰ値差」および後述する「樹脂間ＳＰ値差」については、次のようにして求めたものである。まず、３成分ＳＰ値について説明する。３成分ＳＰ値は、Hansenが提唱したＳＰ値を分散力成分δｄと双極子成分δｐと水素結合成分δｈとに分けると、溶解性をより正確に表わせるという考え方に基づいている。
【００５６】
各溶剤のＳＰ値は、分子構造をもとに、Krevelen、Hoftyzerが与えたパラメータから計算して求めた。また、樹脂についても、繰り返し単位を使って溶剤と同様の方法でＳＰ値を算出することができる。樹脂と溶剤のＳＰ値の距離に対応する溶解半径Δδを以下の式に従って算出した。Δδが小さいほど溶剤は樹脂を溶解しやすく、大きいほど溶解しにくい。
Δδ＝［（δd−δd’）２＋（δp−δp’）２＋（δh−δh’）２］1/2
ただし、
・δd，δp，δh：樹脂のＳＰ値、
・δd’，δp’，δh’：溶剤またはグリーンシートに含有する樹脂のＳＰ値。
【００５７】
（４）積層セラミックコンデンサの作製
次に、チタン酸バリウム系のセラミック原料粉末に、バインダ樹脂およびエタノールを含む有機溶剤を加えて、ボールミルにより湿式混合し、セラミックスラリーを調製し、次いで、このセラミックスラリーにドクターブレード法を適用することによって、厚み２．０μｍのセラミックグリーンシートを成形した。
【００５８】
なお、表１および表２の「樹脂間ＳＰ値差」の欄には、導電性ペースト中の（メタ）アクリル樹脂と上記セラミックグリーンシート中のバインダ樹脂との間での溶解パラメータ（ＳＰ値）の差が示されている。「樹脂間ＳＰ値差」が５（Ｊ／ｃｍ３）1/2である試料１〜２８、３２、３３、および５１〜６５では、上記バインダ樹脂として、ポリビニルブチラール系バインダ樹脂を用いた。他方、「樹脂間ＳＰ値差」が５（Ｊ／ｃｍ３）1/2以外の試料２９、試料３０、試料３１および試料６５では、それぞれ、バインダ樹脂として、メタクリル酸エチル、メタクリル酸メチル、メタクリル酸イソブチルおよびメタクリル酸２−エチルヘキシルを用いた。
【００５９】
次に、セラミックグリーンシート上に、上記導電性ペーストをスクリーン印刷し、内部電極となる厚み０．５μｍの導電性ペースト膜を形成した。
【００６０】
次に、導電性ペースト膜を形成した複数のセラミックグリーンシートを積層し、次いで圧着し、３００枚の内部電極を有する積層体ブロックを作製した。次いで、この積層体ブロックを所定のサイズにカットした。
【００６１】
ここで、表１および表２に示した「積層ずれ率」を評価した。「積層ずれ率」の評価のため、図２に示すように、生の積層体１１の断面をとり、内部電極となる導電性ペースト膜１２を露出させ、導電性ペースト膜１２の幅方向寸法Ｗとずれ量Ｚとを測定した。そして、積層ずれ率＝Ｚ／Ｗ×１００［％］の式に基づき、積層ずれ率を求め、その値が１％未満の場合、合格と判定し、表１および表２の「積層ずれ率」の欄に「○」と表示し、他方、その値が１％以上の場合、不合格と判定し、「積層ずれ率」の欄に「×」と表示した。
【００６２】
次に、カットして得られた生の積層体を脱有機成分処理および脱カーボン処理した後、３℃／分以上の昇温速度で昇温させ、還元雰囲気中、１２００℃のトップ温度で３時間、焼成し、部品本体となる焼結した積層体を得た。
【００６３】
次に、積層体の両端部に外部電極を形成し、試料となる積層セラミックコンデンサを完成させた。
【００６４】
次に、試料となる積層セラミックコンデンサについて、表１および表２に示すように、「構造欠陥発生率」を評価した。「構造欠陥発生率」は、試料数１００個中で構造欠陥が発生した試料の割合を求め、それが１０％未満の場合、合格と判定し、表１および表２の「構造欠陥発生率」の欄に「○」と表示し、他方、その値が１０％以上の場合、不合格と判定し、「構造欠陥発生率」の欄に「×」と表示した。
【００６５】
また、表１および表２には、「グリーンシート樹脂溶解性」が示されている。「グリーンシート樹脂溶解性」は以下のようにして評価したものである。
（１）秤量瓶（約１７０cc）に、評価溶剤を４５ｇ、評価樹脂を５ｇそれぞれ秤量した。
（２）（１）の秤量瓶を、超音波洗浄器およびサーキュレータで、所定温度（２０℃、７０℃）に設定して３０分間分散処理した。ただし、８０℃以下の低沸点溶剤については、２０℃に設定しての分散処理のみを実施した。
（３）（２）の超音波洗浄器から取り出した直後の溶解状態を写真撮影した。
（４）３日間静置した後、もう一度、溶解状態を写真撮影した。
（５）（４）の溶液の上澄みを約２ｇ採取し、８０℃、３時間の条件で乾燥減量を測定した。
（６）次式に従い、上澄み濃度を算出した。
上澄み濃度［重量％］＝（上澄み溶液乾燥後重量）／（上澄み溶液乾燥前重量）
上澄み濃度が１．０重量％未満の場合、合格と判定し、表１および表２の「グリーンシート樹脂溶解性」の欄に「○」と表示し、他方、上澄み濃度が１．０以上の場合、不合格と判定し、「グリーンシート樹脂溶解性」の欄に「×」と表示した。
【００６６】
【表１】
2013187183.tif 000003
【００６７】
【表２】
2013187183.tif 000004
【００６８】
表１に示した試料は、この発明の範囲内のもので、表２に示した試料は、この発明の範囲外のもの、またはこの発明の範囲内であるが、好ましい範囲から外れたものである。
【００６９】
以下、表１および表２を参照しながら、各試料について考察する。なお、表１において、試料２、試料５、試料８、試料１１、試料１４、試料１７、試料２０、および試料３３は互いに同一のものであるが、以下の考察での試料間の比較を容易にするため、表１ではこれらを重複して記載している。
【００７０】
＜試料１〜３、試料５１，５２＞
試料１〜３ならびに試料５１および５２では、導電性ペースト中の（メタ）アクリル樹脂のガラス転移点Ｔｇに注目される。
【００７１】
「Ｔｇ」が−６０℃〜１２０℃の範囲にある試料１〜３では、「積層ずれ率」および「構造欠陥発生率」が合格となった。
【００７２】
これに対し、「Ｔｇ」が−６０℃より低い試料５１では、「構造欠陥発生率」が合格となったが、「積層ずれ率」が不合格となった。これは、「Ｔｇ」が低いと、グリーンシートと導電性ペースト膜との間で、構造欠陥を防止し得るに十分な密着力が得られるが、導電性ペースト膜は流動しやすくなるため、積層ずれが生じやすくなったものと推測される。
【００７３】
他方、「Ｔｇ」が１２０℃より高い試料５２では、「積層ずれ率」が合格となったが、「構造欠陥発生率」が不合格となった。これは、「Ｔｇ」が高くなると、グリーンシートと導電性ペースト膜との間で、構造欠陥を防止し得るに十分な密着力が得られなくなり、構造欠陥が発生しやすくなるが、導電性ペースト膜は流動しにくいため、積層ずれが発生しにくくなったものと推測される。
【００７４】
＜試料４〜６、試料５３，５４＞
試料４〜６ならびに試料５３および５４では、導電性ペースト中の（メタ）アクリル樹脂の酸価に注目される。
【００７５】
「酸価」が１〜５０［ｍｇＫＯＨ／ｇ］の試料４〜６では、「積層ずれ率」および「構造欠陥発生率」が合格となった。
【００７６】
これに対し、「酸価」が１［ｍｇＫＯＨ／ｇ］よりも低い試料５３、および５０［ｍｇＫＯＨ／ｇ］より高い試料５４では、「積層ずれ率」および「構造欠陥発生率」がともに不合格となった。これは、「酸価」が１〜５０［ｍｇＫＯＨ／ｇ］の範囲にないと、導電性ペーストにおいて印刷に適した粘度が得られないため、導電性ペースト膜の表面粗さが高くなるため、接触面積が減り、構造欠陥を防止し得るに十分な密着力が得られなくなるとともに、にじみ、かすれ等により、良好な塗膜形状が得られなくなり、これが積層ずれの原因となったためであると推測される。
【００７７】
＜試料７〜９、試料５５，５６＞
試料７〜９ならびに試料５５および５６では、導電性ペースト中の（メタ）アクリル樹脂のヒドロキシ基量に注目される。
【００７８】
「ヒドロキシ基量」が０．０１〜５重量％の試料７〜９では、「積層ずれ率」および「構造欠陥発生率」が合格となった。
【００７９】
これに対し、「ヒドロキシ基量」が０．０１重量％より少ない試料５５、および５重量％より多い試料５６では、「積層ずれ率」および「構造欠陥発生率」がともに不合格となった。これは、「ヒドロキシ基量」が０．０１〜５重量％の範囲にないと、上述した「酸価」の場合と同様、導電性ペーストにおいて印刷に適した粘度が得られないため、導電性ペースト膜の表面粗さが高くなるため、接触面積が減り、構造欠陥を防止し得るに十分な密着力が得られなくなるとともに、にじみ、かすれ等により、良好な塗膜形状が得られなくなり、これが積層ずれの原因となったためであると推測される。
【００８０】
＜試料１０〜１２、試料５７，５８＞
試料１０〜１２ならびに試料５７および５８では、導電性ペースト中の（メタ）アクリル樹脂の重量平均分子量に注目される。
【００８１】
「重量平均分子量」が１〜３５［×１０４Ｍｗ］の範囲にある試料１０〜１２では、「積層ずれ率」および「構造欠陥発生率」が合格となった。
【００８２】
これに対し、「重量平均分子量」が１［×１０４Ｍｗ］より小さい試料５７、および３５［×１０４Ｍｗ］より大きい試料５８では、「積層ずれ率」および「構造欠陥発生率」がともに不合格となった。これは、「重量平均分子量」が１〜３５［×１０４Ｍｗ］の範囲にないと、上述した「酸価」および「ヒドロキシ基量」の場合と同様、導電性ペーストにおいて印刷に適した粘度が得られないため、導電性ペースト膜の表面粗さが高くなるため、接触面積が減り、構造欠陥を防止し得るに十分な密着力が得られなくなるとともに、にじみ、かすれ等により、良好な塗膜形状が得られなくなり、これが積層ずれの原因となったためであると推測される。
【００８３】
＜試料１３〜１５、試料５９，６０＞
試料１３〜１５ならびに試料５９および６０では、導電性ペーストに含まれる金属粉末の粒径に注目される。
【００８４】
「粒径」が１０〜１０００ｎｍの範囲にある試料１３〜１５では、「積層ずれ率」および「構造欠陥発生率」が合格となった。
【００８５】
これに対し、「粒径」が１０ｎｍ未満の試料５９では、「積層ずれ率」は合格となったが、「構造欠陥発生率」が不合格となった。これは、「粒径」が小さくなると、導電性ペースト膜が流動しにくくなるため、積層ずれは発生しにくくなるが、流動しにくくなる分、グリーンシートと導電性ペースト膜との間の接触面積も増加せず、構造欠陥を防止し得るに十分な密着力が得られなくなることを示している。
【００８６】
他方、「粒径」が１０００ｎｍを超える試料６０では、「構造欠陥発生率」は合格となったが、「積層ずれ率」が不合格となった。これは、「粒径」が大きくなると、グリーンシートと導電性ペースト膜との間で、構造欠陥を防止し得るに十分な密着力が得られるが、導電性ペースト膜は流動しやすくなるため、積層ずれが生じやすくなることを示している。
【００８７】
なお、「粒径」については、１０〜１０００ｎｍの範囲を外れても、導電性ペースト膜の厚み、導電性ペースト中の（メタ）アクリル樹脂組成等を制御することによって、「積層ずれ率」および「構造欠陥発生率」を合格とすることもでき、また、導電性ペーストを内部電極用以外の用途に向けることもあるので、この発明の範囲内とする。
【００８８】
＜試料１６〜１８、試料６１，６２＞
試料１６〜１８ならびに試料６１および６２では、導電性ペースト中の（メタ）アクリル樹脂含有量に注目される。
【００８９】
「（メタ）アクリル樹脂含有量」が０．５〜３０重量％の範囲にある試料１６〜１８では、「積層ずれ率」および「構造欠陥発生率」が合格となった。
【００９０】
これに対し、「（メタ）アクリル樹脂含有量」が０．５重量％未満の試料６１では、（メタ）アクリル樹脂の影響が少なくなるため、導電性ペースト膜は流動しにくくなるので、「積層ずれ率」は合格となったが、（メタ）アクリル樹脂から及ぼされる密着力が小さくなるため、「構造欠陥発生率」は不合格となった。
【００９１】
他方、「（メタ）アクリル樹脂含有量」が３０重量％を超える試料６２では、導電性ペースト膜が流動しやすくなるため、構造欠陥を防止し得るに十分な密着力が得られ、「構造欠陥発生率」は合格となったが、導電性ペースト膜は流動しやすくなるため、積層ずれが生じやすくなり、「積層ずれ率」は不合格となった。
【００９２】
なお、「（メタ）アクリル樹脂含有量」については、０．５〜３０重量％の範囲を外れても、導電性ペースト中の（メタ）アクリル樹脂のＴｇを制御することによって、「積層ずれ率」および「構造欠陥発生率」を合格とすることもでき、また、導電性ペーストを内部電極用以外の用途に向けることもあるので、この発明の範囲内とする。
【００９３】
＜試料１９〜２１、試料６３，６４＞
試料１９〜２１ならびに試料６３および６４では、導電性ペースト中の金属粉末含有量に注目される。
【００９４】
「金属粉末含有量」が５〜２０体積％の範囲にある試料１９〜２１では、「積層ずれ率」および「構造欠陥発生率」が合格となった。
【００９５】
これに対し、「金属粉末含有量」が５体積％未満の試料６３では、導電性ペースト中の溶剤量が相対的に増え、「グリーンシート樹脂溶解性」が不合格となった。
【００９６】
他方、「金属粉末含有量」が２０体積％より多い試料６４では、「積層ずれ率」および「構造欠陥発生率」がともに不合格となった。これは、金属粉末が多いと、印刷に適した粘度範囲を確保できなくなり、導電性ペースト膜の表面粗さが高くなるため、グリーンシートとの接触面積が減り、構造欠陥を防止し得るに十分な密着力が得られなくなるとともに、にじみ、かすれ等により、良好な塗膜形状が得られなくなり、これが積層ずれの原因となったためであると推測される。
【００９７】
なお、「金属粉末含有量」については、５〜２０体積％の範囲を外れても、導電性ペースト膜の厚み、有機溶剤の種類、導電性ペースト中の（メタ）アクリル樹脂組成等を制御することによって、「積層ずれ率」および「構造欠陥発生率」を合格とすることもでき、また、導電性ペーストを内部電極用以外の用途に向けることもあるので、この発明の範囲内とする。
【００９８】
＜試料２２〜２８＞
試料２２〜２８では、導電性ペーストに含まれる金属粉末を構成する金属種に注目される。
【００９９】
試料２２〜２８以外の試料では、金属粉末を構成する金属種として、Ｎｉが用いられたが、試料２２〜２８では、Ｎｉ以外のＡｌ、Ａｇ、Ｃｕ、Ｐｄ、Ｎｉ／Ｃｒ、Ｎｉ／Ｆｅ、Ｎｉ／Ｃｏが用いられた。試料２２〜２８においても、「積層ずれ率」および「構造欠陥発生率」が合格となった。このことは、導電性ペーストにおける（メタ）アクリル樹脂の効果は、金属粉末を構成する金属種によって影響されないことを示している。
【０１００】
＜試料２９〜３１、試料６５＞
試料２９〜３１ならびに試料６５では、導電性ペースト中の（メタ）アクリル樹脂とグリーンシート中のバインダ樹脂との間でのＳＰ値差δΔに注目される。
【０１０１】
「樹脂間ＳＰ値差」が０〜２０［（Ｊ／ｃｍ３）1/2］の範囲にある試料２９〜３１では、「積層ずれ率」および「構造欠陥発生率」が合格となった。
【０１０２】
これに対し、「樹脂間ＳＰ値差」が２０［（Ｊ／ｃｍ３）1/2］より大きい試料６５では、「構造欠陥発生率」が不合格となった。これは、樹脂間の相溶性による密着力が低下し、グリーンシートと導電性ペースト膜との間で、構造欠陥を防止し得るに十分な密着力が得られなくなるためであると推測される。
【０１０３】
なお、「樹脂間ＳＰ値差」については、０〜２０［（Ｊ／ｃｍ３）1/2］の範囲を外れても、導電性ペースト膜の厚み、有機溶剤の種類等を制御することによって、「構造欠陥発生率」を合格とすることもでき、また、導電性ペーストを内部電極用以外の用途に向けることもあるので、この発明の範囲内とする。
【０１０４】
＜試料３２〜３４、試料６６＞
試料３２〜３４ならびに試料６６では、導電性ペースト中の溶剤と（メタ）アクリル樹脂との間でのＳＰ値差δΔに注目される。
【０１０５】
「溶剤−（メタ）アクリル樹脂間ＳＰ値差」が０〜１０［（Ｊ／ｃｍ３）1/2］の範囲にある試料３２〜３４では、「積層ずれ率」および「構造欠陥発生率」が合格となり、かつ「グリーンシート樹脂溶解性」も合格となった。これは、（メタ）アクリル樹脂が溶剤に溶解しやすいため、グリーンシートへの溶剤の流動が抑えられ、その結果、グリーンシート中のバインダ樹脂を溶解しにくくしているものと推測される。
【０１０６】
これに対し、「溶剤−（メタ）アクリル樹脂間ＳＰ値差」が１０［（Ｊ／ｃｍ３）1/2］を超える試料６６では、「グリーンシート樹脂溶解性」が不合格となった。これは、（メタ）アクリル樹脂が溶剤を抱え込めなくなるため、グリーンシート側へ溶剤が流動し、グリーンシート内のバインダ樹脂を溶解することが原因と推測される。
【０１０７】
なお、「溶剤−（メタ）アクリル樹脂間ＳＰ値差」については、０〜１０［（Ｊ／ｃｍ３）1/2］の範囲を外れても、グリーンシート中の樹脂量を制御することによって、「グリーンシート樹脂溶解性」を合格とすることもでき、また、導電性ペーストを内部電極用以外の用途に向けることもあるので、この発明の範囲内とする。
【符号の説明】
【０１０８】
１  積層セラミックコンデンサ
２  セラミック層
３，４  内部電極
５  積層体
１１  生の積層体
１２  導電性ペースト膜
【図１】
2013187183.tif 000005
【図２】
2013187183.tif 000006
【手続補正書】
【提出日】平成27年9月18日(2015.9.18)
【手続補正１】
【補正対象書類名】特許請求の範囲
【補正対象項目名】請求項１
【補正方法】変更
【補正の内容】
【請求項１】
バインダ樹脂、有機溶剤、および金属粉末を含み、前記バインダ樹脂は（メタ）アクリル樹脂からなる、導電性ペーストであって、
前記（メタ）アクリル樹脂は、ガラス転移点Ｔｇが−６０℃〜１２０℃の範囲にあり、分子中のヒドロキシ基が０．０１重量％〜５重量％の範囲にあり、酸価が１ｍｇＫＯＨ／ｇ〜５０ｍｇＫＯＨ／ｇの範囲にあり、重量平均分子量が１００００Ｍｗ〜３５００００Ｍｗの範囲にある、
導電性ペースト。
【手続補正２】
【補正対象書類名】明細書
【補正対象項目名】０００９
【補正方法】変更
【補正の内容】
【０００９】
この発明は、まず、導電性ペーストに向けられる。この発明に係る導電性ペーストは、バインダ樹脂、有機溶剤、および金属粉末を含み、上記バインダ樹脂は（メタ）アクリル樹脂からなり、（メタ）アクリル樹脂は、ガラス転移点Ｔｇが−６０℃〜１２０℃の範囲にあり、分子中のヒドロキシ基が０．０１重量％〜５重量％の範囲にあり、酸価が１ｍｇＫＯＨ／ｇ〜５０ｍｇＫＯＨ／ｇの範囲にあり、重量平均分子量が１００００Ｍｗ〜３５００００Ｍｗの範囲にある
ことを特徴としている。
【手続補正３】
【補正対象書類名】明細書
【補正対象項目名】００２４
【補正方法】変更
【補正の内容】
【００２４】
この発明に係る導電性ペーストは、前述したように、バインダ樹脂、有機溶剤、および金属粉末を含み、バインダ樹脂は（メタ）アクリル樹脂からなり、（メタ）アクリル樹脂は、ガラス転移点Ｔｇが−６０℃〜１２０℃の範囲にあり、分子中のヒドロキシ基が０．０１重量％〜５重量％の範囲にあり、酸価が１ｍｇＫＯＨ／ｇ〜５０ｍｇＫＯＨ／ｇの範囲にあり、重量平均分子量が１００００Ｍｗ〜３５００００Ｍｗの範囲にあることを特徴としている。
【国際調査報告】
2013187183.tif 000007
2013187183.tif 000008
2013187183.tif 000009
2013187183.tif 000010